СИНТЕЗ ЖИДКОГО ПОЛИМЕРА И ФУНКЦИОНАЛИЗИРОВАННОГО ПОЛИМЕРА

1. Способ получения полимерного продукта, при этом способ включает:
a. получение «живого» жидкого полимера, где получение упомянутого «живого» жидкого полимера инициируют по анионному механизму, и он содержит катион;
b. добавление предшественника функционального инициатора формулы FI-H, где Н представляет собой водород, a FI представляет собой функциональную группу, упомянутый H обрывает цепь упомянутого «живого» полимера, а упомянутый FI и упомянутый катион образуют функциональный инициатор;
c. добавление мономера, где упомянутый функциональный инициатор инициирует анионную полимеризацию упомянутого мономера; и
d. обрыв цепи реакции полимеризации, инициированной на стадии (с).
2. Способ получения полимерного продукта, при этом способ включает:
a. получение «живого» жидкого полимера, где получение упомянутого «живого» жидкого полимера инициируют по анионному механизму, и он содержит катион;
b. добавление предшественника функционального инициатора формулы FI-H, где H представляет собой водород, a FI представляет собой функциональную группу, упомянутый Н обрывает цепь упомянутого «живого» жидкого полимера, приводя в результате к получению жидкого полимера, имеющего среднечисленную молекулярную массу в диапазоне от приблизительно 20000 (г/моль) до приблизительно 100000 (г/моль), а упомянутый FI и упомянутый катион образуют функциональный инициатор;
c. добавление мономера, где упомянутый функциональный инициатор инициирует анионную полимеризацию упомянутого мономера; и
d. обрыв цепи реакции полимеризации, инициированной на стадии (с).
3. Способ по п.1 или 2, где стадии (a)-(d) проводят в одном реакторе.
4. Способ по п.1 или 2, где упомянутый предшественник функционального инициатора выбирают из группы, состоящей из вторичного амина, функционального дитиана, гидрида триалкилолова и их смесей.
5. Способ по п.1, где упомянутый «живой» полимер получают при реагировании мономеров с анионным инициатором, который выбирают из группы, состоящей из н-бутиллития, п-толиллития, 4-фенилбутиллития, 4-бутилциклогексиллития, литийдиалкиламиинов, литийдиалкилфосфинов, литийалкиларилфосфина, литийдиарилфосфинов и их смесей.
6. Способ по п.2, где упомянутый «живой» жидкий полимер получают в результате реагирования мономеров с анионным инициатором, который выбирают из группы, состоящей из н-бутиллития, п-толиллития, 4-фенилбутиллития, 4-бутилциклогексиллития, литийдиалкиламиинов, литийдиалкилфосфинов, литийалкиларилфосфина, литийдиарилфосфинов и их смесей.
7. Способ по п.5 или 6, где упомянутые мономеры выбирают из группы, состоящей из 1,3-бутадиена, изопрена, 2-этил-1,3-бутадиена, 2,3-диметил-1,3-бутадиена, пиперилена (1,3-пентадиена), 2-метил-1,3-пентадиена, 3-метил-1,3-пентадиена, 4-метил-1,3-пентадиена, 2,4-диметил-1,3-пентадиена, 1,3-гексадиена, 1,2-дифенил-4-метил-1-гексена, стирола, α-метилстирола, п-метилстирола, винилтолуола, винилантрацена, 2-винилпиридина, 4-винилпиридина, 1-винилнафталина, 2-винилнафталина, 1-α-метилвинилнафталина, 2-α-метилвинилнафталина и их смесей.
8. Способ по п.2, где упомянутый жидкий полимер имеет среднечисленную молекулярную массу в диапазоне от приблизительно 40000 (г/моль) до приблизительно 70000 (г/моль).
9. Способ по п.2, где стадию (d) проводят после достижения среднечисленной молекулярной массы в диапазоне от приблизительно 100000 (г/моль) до приблизительно 400000 (г/моль).
10. Способ по п.1 или 2, где упомянутый мономер на стадии (с) выбирают из группы, состоящей из 1,3-бутадиена, изопрена, 2-этил-1,3-бутадиена, 2,3-диметил-1,3-бутадиена, пиперилена (1,3-пентадиена), 2-метил-1,3-пентадиена, 3-метил-1,3-пентадиена, 4-метил-1,3-пентадиена, 2,4-диметил-1,3-пентадиена, 1,3-гексадиена, 1,2-дифенил-4-метил-1-гексена, стирола, α-метилстирола, п-метилстирола, винилтолуола, винилантрацена, 2-винилпиридина, 4-винилпиридина, 1-винилнафталина, 2-винилнафталина, 1-α-метилвинилнафталина, 2-α-метилвинилнафталина и их смесей.
11. Способ по п.1 или 2, где стадия (d) включает использование, по меньшей мере, одного функционального агента обрыва цепи.
4
3
2
2
3
12. Способ по п.11, где упомянутый функциональный агент обрыва цепи выбирают из группы, состоящей из SnCl, RSnCl, RSnCl, RSnCl, карбодиимидов, N-метилпирролидина, циклических амидов, циклических мочевин, изоцианатов, оснований Шиффа, 4,4'-бис(диэтиламино)бензофенона, N,N'-диметилэтиленмочевины и их смесей, где R выбирают из группы, состоящей из алкилов, содержащих от 1 до 20 атомов углерода, циклоалкилов, содержащих от 3 до 20 атомов углерода, арилов, содержащих от 6 до 20 атомов углерода, и аралкилов, содержащих от 7 до 20 атомов углерода, и их смесей.
13. Способ по п.2, где упомянутый «живой» жидкий полимер получают из мономеров, выбираемых из группы, состоящей из 1,3-бутадиена, стирола, изопрена и их смесей, а упомянутый мономер на стадии (c) выбирают из группы, состоящей из 1,3-бутадиена, стирола, изопрена и их смесей.
14. Композиция, содержащая полимерный продукт по п.1 или 2.
15. Покрышка, содержащая полимерный продукт по п.1 или 2.